Procédé comprenant, a) la fourniture d’une composition comprenant un solvant et un métal dans le solvant, et b) la mise en œuvre d’au moins un cycle comportant i) la détermination de la concentration du métal dans la composition par spectrométrie à dispersion d’énergie de rayons X induit par un rayonnement ionisant et la mesure de la capacitance électrique de la composition, et ii) la détermination de la concentration du métal sous une forme oxydée dans la composition à partir de la concentration du métal dans la composition et de la capacitance électrique de la composition. Procédé selon la revendication 1, pour le suivi de la synthèse, notamment en temps réel, d’une dispersion de particules métalliques, selon lequel à l’étape a), la composition est réactive et comprend en outre des composés dans le solvant, au moins un des composés contenant le métal sous une forme oxydée, la réaction entre les composés conduisant à la synthèse des particules métalliques, et l’étape b) comporte la répétition du cycle. Procédé selon la revendication 2, le composé contenant le métal sous une forme oxydée étant un oxyde métallique, de préférence un oxyde de cuivre, de préférence Cu 2 O. Procédé selon la revendication 2 ou 3, comprenant la circulation en boucle fermée de la composition réactive dans une circuiterie. Procédé selon l’une quelconque des revendications 2 à 4, comportant le suivi de l’évolution temporelle de la concentration du métal, de préférence pendant une durée supérieure à 10 min. Procédé selon l’une quelconque des revendications 2 à 5, le cycle étant répété jusqu’à ce que moins de 10 %, de préférence moins de 5 %, en particulier moins de 1 % en masse du métal soit sous une forme oxydée. Procédé selon l’une quelconque des revendications 2 à 6, le cycle (n) comportant : -à un instant de mesure t n , la mesure spectrométrique du comptage net N n du métal sur au moins une raie de fluorescence dudit métal, la conversion de la valeur du comptage net N n du métal en concentration du métal dans la composition réactive, et si la variation absolue de la valeur dudit comptage net |N n -N n-1 | par rapport au cycle immédiatement précédent (n-1) est inférieure à une valeur ∆N prédéterminée, - la mesure de la capacitance électrique C n et si la variation absolue de la capacitance électrique par rapport au cycle (n-1) immédiatement précédent |C n -C n-1 | est supérieure à une valeur ∆C prédéterminée, - l’enregistrement sur un support d’enregistrement, par exemple un disque dur, et/ou l’affichage, de ladite concentration du métal et/ou de la concentration du métal sous une forme oxydée et/ou l’avancement de la réaction de synthèse des particules. Procédé selon la revendication 1, pour le contrôle de la qualité d’une dispersion de particules métalliques, selon lequel à l’étape a), la composition comprend des particules métalliques contenant le métal et dispersées dans le solvant, le cycle à l’étape b) comportant en outre : à l’étape b)i), le comptage net (N m ) du métal par spectrométrie à dispersion d’énergie de rayons X induit par un rayonnement ionisant, et une étape b)iii) de comparaison de la valeur du comptage net du métal avec une valeur de comptage net de référence et de la concentration du métal sous une forme oxydée avec une concentration de référence. Procédé selon la revendication 8, pour le suivi de la qualité, notamment en temps réel, de la dispersion de particules métalliques, selon lequel l’étape b) comporte la répétition du cycle. Procédé selon la revendication 8 ou 9, moins de 10%, de préférence moins de 5%, en particulier moins de 1% en masse du métal de la composition à l’étape a) étant sous une forme oxydée. Procédé selon l’une quelconque des revendications 8 à 10, l’étape b)i) comportant en outre la détermination de la concentration dans la composition en au moins un élément métallique polluant distinct dudit métal par spectrométrie à dispersion d’énergie de rayons X induit par un rayonnement ionisant, l’élément métallique polluant étant notamment du fer. Procédé selon l’une quelconque des revendications 8 à 11, l’étape b)i) étant réalisée à une température comprise entre 10 °C et 40 °C, de préférence entre 15 °C et 30 °C. Procédé selon l’une quelconque des revendications 8 à 12, comportant préalablement à l’étape b) le stockage de la dispersion pendant au moins 1 jour, en particulier pendant au moins 7 jours, notamment pendant au moins 1 mois. Procédé selon l’une quelconque des revendications 8 à 13, comprenant la circulation en boucle ouverte ou fermée, en particulier en boucle ouverte, de la composition dans une circuiterie en particulier selon un débit inférieur ou égal à 12 mL/s, notamment compris entre 2 mL/s et 6 mL/s. Procédé selon l’une quelconque des revendications 8 à 14, l’étape b)iii) comportant en outre la génération d’une alerte, par exemple sonore, si la variation absolue de la valeur dudit comptage net |N m -N référence | par rapport à la valeur de comptage net de référence est supérieure à une valeur ∆N prédéterminée et/ou plus de 10 %, de préférence plus de 5 %, en particulier plus de 1 % en masse du métal est sous une forme oxydée. Procédé selon l’une quelconque des revendications 8 à 15, comprenant successivement, de préférence consécutivement, à l’étape b)iii), une étape c) d’impression de la composition. Procédé selon la revendication 16, les étapes b) à c) comportant : - à un instant de mesure t m , la mesure spectrométrique du comptage net N m du métal sur au moins une raie de fluorescence dudit métal, et si la variation absolue de la valeur dudit comptage net |N m -N référence | par rapport à la valeur de comptage net de référence est inférieure à une valeur ∆N prédéterminée, - la mesure de la capacitance électrique C m et la détermination de la concentration du métal sous une forme oxydée dans la composition, et si la concentration du métal sous une forme oxydée dans la composition est inférieure à la concentration de référence Co référence , - l’impression de la composition. Procédé selon l’une quelconque des revendications précédentes, le métal étant choisi parmi les métaux de numéro atomique allant de 13 à 92 en particulier le cuivre, le zinc, le nickel, l’argent et leurs mélanges, de préférence étant le cuivre. Procédé selon l’une quelconque des revendications précédentes, comprenant la circulation de la composition dans une circuiterie. Procédé selon la revendication 19, la spectrométrie et la mesure de la capacitance électrique étant respectivement réalisées sur deux portions distinctes de la circuiterie. Procédé selon l’une quelconque des revendications précédentes, selon lequel à l’étape i), la spectrométrie et la mesure de la capacitance électrique sont effectuées sur le même volume de composition. Procédé selon l’une quelconque des revendications précédentes, le volume de composition mesuré par spectrométrie et/ou par mesure de la capacitance électrique étant inférieur ou égal à 5 mL, en particulier compris entre 1 mL et 4 mL. Procédé selon l’une quelconque des revendications précédentes, le rayonnement ionisant étant un rayonnement X. Procédé selon l’une quelconque des revendications précédentes, la mesure de la capacitance électrique étant mesurée au moyen de deux électrodes en contact avec une portion de mesure de la capacitance électrique contenant la composition. Procédé selon l’une quelconque des revendications 2 à 24, la dispersion des particules métalliques dans un solvant étant une encre pour l’impression d’un circuit électronique. Procédé selon l’une quelconque des revendications précédentes, pour le contrôle, notamment en temps réel, de la qualité d’une composition comprenant un solvant et un métal dans le solvant, en particulier d’une dispersion de particules métalliques. Dispositif (5), notamment pour la mise en œuvre du procédé selon l’une quelconque des revendications 1 à 26, le dispositif comprenant : - une circuiterie (35) pour transporter une composition (45) et comprenant une portion de mesure de la capacitance électrique (10) comprenant deux électrodes, et une autre portion dite de mesure spectrométrique (15), - une source (20) configurée pour émettre un rayonnement ionisant vers la portion de mesure spectrométrique (15), afin de sonder la composition (45) au moyen du rayonnement ionisant, et - un détecteur spectral (25) pour mesurer le rayonnement de fluorescence X émis par la composition en réponse au rayonnement ionisant. Dispositif selon la revendication précédente, comportant un module de traitement (50) relié au détecteur spectral (25) et aux électrodes et configuré pour déterminer la concentration du métal dans la composition, et la concentration du métal sous une forme oxydée dans la composition à partir de la concentration du métal dans la composition et de la capacitance de la composition. Dispositif selon la revendication 27 ou 28, notamment pour la mise en œuvre du procédé selon l’une quelconque des revendications 2 à 7, la circuiterie étant en boucle fermée et la composition étant réactive. Installation (100), notamment pour la mise en œuvre du procédé selon l’une quelconque des revendications 8 à 17, comportant : i) un dispositif (5) selon la revendication 27 ou 28, et ii) un appareil pour être alimenté en composition par le dispositif (5), l’appareil étant de préférence une imprimante (105) comportant une buse d’impression (110).